(57)【要約】【課題】  芯成分が溶融異方性ポリエステルからなり、鞘成分が海島構造を有する芯鞘複合繊維において、熱処理時に糸の膠着のない芯鞘複合繊維を提供する。【解決手段】  芯成分が溶融異方性芳香族ポリエステル（Ａポリマー）からなり、鞘成分が海島構造を有し、かつ下記（１）〜（２）を満足する芯鞘複合繊維において、繊維表面にケイ酸塩化合物を主成分とする無機微粒子を０．０３〜２．５質量％付着させてなる複合繊維。（１）鞘成分比が０．２〜０．７であること、（２）該鞘成分を構成する海成分は屈曲性熱可塑性ポリマー（Ｂポリマー）からなり、島成分は溶融異方性芳香族ポリエステル（Ｃポリマー）からなり、鞘成分における島成分比が０〜０．２５であること。【選択図】なし【特許請求の範囲】
【請求項１】
芯成分が溶融異方性芳香族ポリエステル（Ａポリマー）からなり、鞘成分が海島構造を有し、かつ下記（１）〜（２）を満足する芯鞘複合繊維において、繊維表面にケイ酸塩化合物を主成分とする無機微粒子を０．０３〜２．５質量％付着させてなる複合繊維。
（１）鞘成分比が０．２〜０．７であること、
（２）該鞘成分を構成する海成分は屈曲性熱可塑性ポリマー（Ｂポリマー）からなり、島成分は溶融異方性芳香族ポリエステル（Ｃポリマー）からなり、鞘成分における島成分比が０〜０．２５であること。
【請求項２】
芯鞘複合繊維表面にケイ酸塩化合物を主成分とする無機微粒子を０．０３〜２．５質量％付着させて固相重合を行なうことを特徴とする請求項１記載の複合繊維の製造方法。
【発明の詳細な説明】
【技術分野】
【０００１】
本発明は製織性が良好で高強力を有し、かつ耐久性、耐熱性、耐磨耗性に優れた複合繊維に関するものである。
【背景技術】
【０００２】
溶融異方性芳香族ポリエステル繊維は、高強力高弾性率となることが知られているが、これらの繊維は、分子鎖が繊維軸方向に高度に配向しているため摩擦により容易にフィブリル化が発生するという問題があった。そこで、溶融異方性ポリエステルを芯成分、ポリフェニレンサルファイド（以下ＰＰＳと略す）を鞘成分とする芯鞘型複合繊維を用いることが提案されている（例えば、特許文献１参照。）。また、芯成分が溶融異方性芳香族ポリエステル、鞘成分がポリフェニレンサルファイド（ＰＰＳ）と溶融異方性芳香族ポリエステルのブレンドポリマーからなる複合繊維が提案されている（例えば、特許文献２参照。）。さらには、鞘成分中の海成分にポリエチレンナフタレートを用いてなる芯鞘複合繊維が提案されている（例えば、特許文献３参照。）。
【０００３】
これらの芯鞘複合繊維は、繊維強度を上げる、また鞘成分中の屈曲性熱可塑性ポリマーの配向結晶化を促進し、鞘の剥離や脱落等を防ぐ点から熱処理を行なうことが好ましく、熱処理の形態は、処理形状はカセ状、トウ状（例えば金属網等にのせて行う）、あるいは熱処理用のボビンに巻き、それらを熱処理することによるバッチ生産方式が取られている。しかし、熱処理温度が鞘成分の融点に近いことから糸の膠着による鞘剥がれなどの品質の低下が問題となっていた。
【０００４】
【特許文献１】特開平１−２２９８１５号公報
【特許文献２】特開平５−２３０７１５号公報
【特許文献３】特開２００２−０１３０３０号公報
【発明の開示】
【発明が解決しようとする課題】
【０００５】
本発明の目的は、上記問題点に鑑みてなされたものであり、熱処理時に糸の膠着のない芯鞘複合繊維を提供することにある。
【課題を解決するための手段】
【０００６】
本発明者等は、かかる課題を解決するために鋭意検討した結果、繊維の表面にケイ酸塩化合物を主成分とする無機微粒子を０．０３〜２．５質量％塗布することで、熱処理による膠着が改善され、より品質の高い芯鞘複合繊維を製造できることを見出し、本発明を完成させた。
【０００７】
すなわち本発明は、芯成分が溶融異方性芳香族ポリエステル（Ａポリマー）からなり、鞘成分が海島構造を有し、かつ下記（１）〜（２）を満足する芯鞘複合繊維において、繊維表面にケイ酸塩化合物を主成分とする無機微粒子を０．０３〜２．５質量％付着させてなる複合繊維である。
（１）鞘成分比が０．２〜０．７であること、
（２）該鞘成分を構成する海成分は屈曲性熱可塑性ポリマー（Ｂポリマー）からなり、島成分は溶融異方性芳香族ポリエステル（Ｃポリマー）からなり、鞘成分における島成分比が０〜０．２５であること。
【０００８】
そして本発明は、芯鞘複合繊維表面にケイ酸塩化合物を主成分とする無機微粒子を０．０３〜２．５質量％付着させて固相重合を行なうことを特徴とする複合繊維の製造方法である。
【発明の効果】
【０００９】
本発明によれば、製織性が良好で高強力を有し、かつ耐久性、耐熱性、耐磨耗性に優れた複合繊維を高品質で提供することができる。
【発明を実施するための最良の形態】
【００１０】
本発明の芯鞘型複合繊維の芯成分に用いられる溶融異方性芳香族ポリエステル（Ａポリマー）とは、溶融相において光学異方性（液晶性）を示すポリマーであり、例えば試料をホットステージにのせ、窒素雰囲気下で昇温加熱し、試料の透過光を観察することにより認定できる。本発明の溶融異方性芳香族ポリエステル（Ａポリマー）は、芳香族ジオール、芳香族ジカルボン酸、芳香族ヒドロキシカルボン酸等から誘導される反復構成単位を有するものであるが、例えば下記化１及び化２の（１）〜（１１）に示す繰り返し構成単位の組合せからなるポリマーが挙げられる。
【００１１】
【化１】
2008255535.tif 000002
【００１２】
【化２】
2008255535.tif 000003
【００１３】
上記の溶融異方性芳香族ポリエステル（Ａポリマー）において、より好ましくは化１および化２に示される反復構成単位の組合せのうち、（５）、（８）、（９）からなるポリマーであり、さらに好ましくは、（５）に相当するポリマーであって、下記化３の（Ｂ）の成分が４〜４５モル％である芳香族ポリエステルである。
【００１４】
【化３】
2008255535.tif 000004
【００１５】
本発明の繊維で用いられる溶融異方性芳香族ポリエステル（Ａポリマー）は好ましくは２５０〜３５０℃、より好ましくは２６０〜３２０℃の融点を有するポリマーである。ここでいう融点とは、ＪＩＳ  Ｋ７１２１に準拠した試験方法により測定されるものであり、示差走査熱量計（ＤＳＣ：例えば、Ｍｅｔｔｌｅｒ社製「ＴＡ３０００」）で観察される主吸熱ピークのピーク温度である。
本発明の溶融異方性芳香族ポリエステル（Ａポリマー）に、本発明の効果を損なわない範囲内で、ポリエチレンテレフタレート、変性ポリエチレンテレフタレート、ポリオレフィン、ポリカーボネート、ポリアリレート、ポリアミド、ＰＰＳ、ポリエステルエーテルケトン、フッ素樹脂等の熱可塑性ポリマーを添加してもよい。また酸化チタンやカオリン、シリカ、酸化バリウム等の無機物、カーボンブラック、染料や顔料等の着色剤、酸化防止剤、紫外線吸収剤、光安定剤、各種添加剤を添加してもよい。
【００１６】
本発明においては、海成分（Ｂポリマー）として屈曲性熱可塑性ポリマーを用いることが必要である。耐屈曲性熱可塑性ポリマーとしては、ポリオレフィン、ポリアミド、ポリエステル、ポリアリレート、ポリカーボネート、ＰＰＳ、ポリエステルエーテルケトン、フッ素樹脂等が挙げられ、この中でもＰＰＳ、ポリエチレンナフタレート（以下、ＰＥＮと略す）であることが好ましい。屈曲性熱可塑性高分子を海成分として用いることにより、耐フィブリル性、耐磨耗性は大きく改善される。なお、本発明にいう屈曲性高分子とは、主鎖上に芳香環を有さないポリマー、あるいは主鎖上に芳香環を有し、かつ芳香環間の主鎖上に原子が４個以上存在するポリマーをいう。
また本発明の効果を損なわない範囲で、用いるポリマー以外の屈曲性熱可塑性ポリマー（例えば、ポリエチレンテレフタレート、変性ポリエチレンテレフタレート、ポリオレフィン、ポリカーボネート、ポリアリレート、ポリアミド、ＰＰＳ、ポリエーテルエステルケトン、フッ素樹脂など）を添加してもよい。また、酸化チタン、シリカ、酸化バリウムなどの無機物、カーボンブラック、染料や顔料などの着色剤、酸化防止剤、紫外線吸収剤、光安定剤、造核剤などの各種添加剤を含んでいてもよい。
【００１７】
鞘成分中の島成分（Ｃポリマー）は、Ａポリマーと同様の溶融異方性芳香族ポリエステルを用いる。ＡポリマーとＣポリマーは同種であっても異種であってもよく、Ｂポリマーの融点ＭＰ＋８０℃以下、ＭＰ−１０℃以上のポリマーであることが特に好ましい。さらにＣポリマーの溶融粘度ηが１０〜６０Ｐａ・ｓであることが好ましく、２０〜５０Ｐａ・ｓであることがさらに好ましい。Ｃポリマーの溶融粘度ηが１０Ｐａ・ｓ未満のものは工業上生産困難であり、一方６０Ｐａ・ｓを超えると紡糸性が劣り、線径変動が大きくなる傾向が顕著となり、要求品質を満たすことが困難となる。
なお、本発明にいう溶融粘度ηとは、温度Ｔ（融点ＭＰが２９０℃以上ではＴ＝ＭＰ＋１０℃、それ以下では３００℃）、せん断速度１０００ｓｅｃ−１で測定した溶融粘度である。
【００１８】
本発明の芯鞘型複合繊維において、鞘成分比は０．２〜０．７であることが必要であり、好ましくは０．２５〜０．６５、より好ましくは０．３〜０．６である。鞘成分が０．２未満では芯が露出しやすくフィブリル化が生じやすい。一方、０．７を越えると強力の点で不十分となる。
なお、本発明にいう鞘成分比とは複合繊維中の断面積比（Ｂ＋Ｃ）／（Ａ＋Ｂ＋Ｃ）を示す。断面積比は、繊維断面の顕微鏡写真から求められるが、製造時の芯成分と鞘成分の吐出量の体積比により求めることもできる。
【００１９】
溶融異方性ポリエステル繊維は延伸を行なわなくても優れた性能が得られるが、溶融異方性を有しないポリマーからなる未延伸糸は未配向状態であるため物性が著しく劣り、強度等が極めて低いものとなる。さらに溶融異方性を有しないポリマーは溶融異方性ポリエステルとの接着性が低く、剥離しやすい問題がある。以上のことから、鞘成分を溶融異方性ポリエステルと溶融異方性を有しないポリマーからなるブレンドが好ましい。
【００２０】
鞘成分中における島成分比は０〜０．２５である必要がある。０．２５を超えると紡糸性が劣り、線径変動が大きくなる傾向が顕著となり要求品質を満たすことが困難となる。好ましくは０．０５〜０．２である。
なお本発明でいう島成分比とは横断面積比Ｃ／（Ｂ＋Ｃ）を示し、繊維横断面の顕微鏡写真から求められるが、製造時の海成分と島成分の混合比により求めることもできる。
島成分の直径は０．１〜２μｍとするのが好ましい。
【００２１】
本発明で用いる複合繊維は、公知の方法、例えば図１に示される構造のノズルから紡糸することができる。本発明の芯鞘型複合繊維の断面形状は円形である。
【００２２】
本発明の複合繊維は紡糸しただけで十分な強度は有しているものの、鞘成分中の海成分に用いる屈曲性熱可塑性ポリマーの種類によってはさらに熱処理等を行って強度を向上させる必要が生じる。例えば、鞘成分中の海成分に用いる屈曲性熱可塑性ポリマーとしてＰＥＮを用いた場合、鞘成分中のＰＥＮの重合度が低く、延伸されていない（配向結晶化されていない）ため脆く、鞘の剥離や脱落等が生じやすい。また紡糸しただけで鞘成分に十分な強度を付与できると考えられる高重合度ＰＥＮは、曳糸性が無く事実上紡糸不可能である。そのため得られた繊維を窒素等の不活性ガス雰囲気下や、空気のごとき酸素含有の活性ガス雰囲気中又は減圧下で熱処理を行なうことで固相重合し、鞘成分中のＰＥＮの配向結晶化度を高めることにより上記の問題を解決している。
熱処理を行なう場合、熱処理雰囲気は露点が−８０℃以下の低湿気体が好ましい。好ましい熱処理条件としては、芯成分の融点−４０℃以下から鞘成分の融点以下まで順次昇温していく温度パターンが挙げられる。
熱の供給は、気体の媒体を用いる方法、加熱板、赤外線ヒーター等により輻射を利用する方法、高周波等を利用した内部加熱方法等がある。処理形状はカセ状、トウ状（例えば金属網等にのせて行う）、熱処理用ボビンに紡糸原糸を巻き返すことによるバッチ生産が好ましい。
【００２３】
本発明で重要な点は、繊維の表面にタルク、雲母を始めとするケイ酸塩化合物を主成分とする無機微粒子を塗布することにある。
従来は熱処理を行った場合、熱処理温度が鞘成分の融点に近いことから糸の膠着による鞘剥がれなどが生じ、これらによる品質低下が問題となっていた。そこで、前記無機微粒子を繊維の表面に均一に付着させることで、糸同士に空隙が発生し、膠着を回避することができる。また、ケイ酸塩化合物を主成分とする無機微粒子はその多くが不活性であり、繊維に付着させても繊維の物性低下は見られないという特長を有する。
【００２４】
前記無機微粒子の繊維の表面への付着方法は特に限定されるものではなく、均一に繊維に付着させられる方法であれば何ら限定されない。例えば、紡糸油剤に無機微粒子を攪拌分散させたものをオイリングローラーまたはカラス口を用いて付着させる方法が簡便であり好ましい。
【００２５】
また芯鞘複合繊維の表面に付着させる無機微粒子の平均粒径は繊維表面に均一に付着できれば特に限定されないが、０．０１〜１０μｍの範囲であることが好ましい。平均粒径が０．０１μｍよりも小さい場合には無機微粒子の凝集が生じやすい、また高コストとなる等の理由により好ましくない。また平均粒径が１０μｍよりも大きい場合には繊維に均一付着させることが困難となるばかりか繊維から無機微粒子が脱落しやすくなるため好ましくない。好ましくは平均粒径０．０２〜５μｍの範囲である。
【００２６】
さらに芯鞘複合繊維の表面に付着させる無機微粒子の付着量は０．０３〜２．５質量％の範囲である必要がある。無機微粒子の付着量が０．０３質量％よりも少ない場合には本発明の特徴である膠着の改善効果が小さくなる。一方無機微粒子の付着量が２．５質量％よりも多い場合には高コストとなるばかりか無機微粒子の脱落が激しくなり、頻繁にガイド周りの清掃が必要となるため好ましくない。好ましくは０．１〜２．３質量％、より好ましくは０．３〜２．０質量％の範囲である。
【００２７】
本発明により、芯成分が溶融異方性芳香族ポリエステル、鞘成分が屈曲性熱可塑性ポリマーと溶融異方性芳香族ポリエステルのブレンドポリマーからなる、高強力、高弾性率、寸法安定性、耐磨耗性等の性能を保持した芯鞘複合繊維の工業的な製造が可能となった。
【００２８】
以下、実施例により本発明を具体的に説明する。なお本実施例中の測定値は以下の方法で測定したものである。
【００２９】
［対数粘度ηｉｎｈ］
試料をペンタフルオロフェノールに０．１質量％溶解し（６０〜８０℃）、６０℃の恒温槽中でウーベローデ型粘度計を用いて相対粘度（ηｒｅｌ）を測定し、ηｉｎｈ＝ｌｎ（ηｒｅｌ）／ｃにより算出した。なおｃはポリマー濃度（ｇ／ｄｌ）である。
［固有粘度］
試料をＰ−クロロフェノール：１，１，２，２−テトラクロロエタン＝３：１（質量比）で溶解し、３０℃で定法に従い測定した。
【００３０】
［強度  ｃＮ／ｄｔｅｘ    伸度  ％］
ＪＩＳ Ｌ １０１３に準じ、試長５０ｃｍ、初荷重０．１ｇ／ｄ、引張速度５０ｃｍ／ｍｉｎの条件で破断強度および破断伸度を求め、５点以上の平均値を採用した。
［弾性率  ｃＮ／ｄｔｅｘ］
引っ張り弾性率は伸度０．７５％における荷重と伸度１．２５％における荷重から算出した。
【００３１】
［糸の解舒性］
熱処理後、ボビンからエアサッカーを用いて糸を解舒したとき、糸が止まることなくスムーズに出るものを○、糸が止まるものを×とする。
［糸の線径変動  ％］
アンリツ製のレーザー外径測定器「ＫＬ１００２Ａ」を用い、糸速２０ｍ／分で長さ１００ｍのフィラメントの線形を連続記録し、最大（ｍａｘ）と最小（ｍｉｎ）および平均値（ｘ）を測定し、下記式より求めた。
線形変動（％）＝±〔（ｍａｘ−ｍｉｎ）／２ｘ〕×１００
線形変動が大きいほど、鞘成分の剥離、脱落が生じていることとなる。
【００３２】
［参考例１］
Ａポリマーには、前記化３で示した構成単位（Ｐ）と（Ｑ）が７３／２７モル％である溶融異方性芳香族ポリエステル（ＭＰ＝２８２℃、η＝４２．６Ｐａ・ｓ、ηｉｎｈ＝４．３７ｄｌ／ｇ）を用いた。鞘成分としては、ＢポリマーとしてＰＥＮ（［η］＝０．６２、η＝３００Ｐａ・ｓ）、Ｃポリマーとして上記Ａポリマーと同様の溶融異方性芳香族ポリエステルを用い、島成分比０．２となるようにブレンドした。芯成分と鞘成分を別々の押出し機より溶融し、鞘成分比が０．３５になるように、図１の構造を有する口金より紡糸温度３０５℃、巻取り速度１３００ｍ／分で紡糸し、６．８ｄｔｅｘのモノフィラメント繊維を得た。
【００３３】
［参考例２］
Ａポリマーには、前記化３で示した構成単位（Ｐ）と（Ｑ）が７３／２７モル％である溶融異方性芳香族ポリエステル（ＭＰ＝２８２℃、η＝４２．６Ｐａ・ｓ、ηｉｎｈ＝４．３７ｄｌ／ｇ）を用いた。鞘成分としては、ＰＥＮ（［η］＝０．６２、η＝３００Ｐａ・ｓ）のみを用い、芯成分と鞘成分を別々の押出し機より溶融し、鞘成分比が０．３５になるように、図１の構造を有する口金より紡糸温度３０５℃、巻取り速度１３００ｍ／分で紡糸し、６．８ｄｔｅｘのモノフィラメント繊維を得た。
【００３４】
［実施例１］
参考例１で得た繊維に対して、ケイ酸マグネシウムを主成分とする無機微粒子として平均粒径２．８μｍのタルク（林化成社製「ミクロンホワイト♯５０００Ｓ」）を０．０３質量％攪拌分散させた水溶液を、オイリングローラーを用いて付着させた。タルク付着量は０．０３質量％であった。熱処理は段階的に処理温度を上げ、最高温度を２６０℃とし、窒素ガス雰囲気中で１８時間行なった。熱処理ボビンからの糸の解舒性には問題なく、線径変動は±７．４％であった。得られた熱処理糸は、以下の性能を有していた。
引張強度（ＤＴ） ：１６．８ｃＮ／ｄｔｅｘ
引張伸度（ＤＥ） ：３．１％
弾性率 （ＹＭ） ：５１２ｃＮ／ｄｔｅｘ
【００３５】
［実施例２］
参考例１で得た繊維に対して、無機微粒子として実施例１と同じ平均粒径２．８μｍのタルクを０．３質量％とした水溶液を作成し、実施例１と同じ方法でタルクを付着させた。タルク付着量は０．４質量％であった。さらに実施例１と同じ条件で熱処理を行なったところ、糸の解舒性には問題なく、線径変動は±７．１％であった。得られた熱処理糸は、以下の性能を有していた。
引張強度（ＤＴ） ：１６．６ｃＮ／ｄｔｅｘ
引張伸度（ＤＥ） ：３．０％
弾性率 （ＹＭ） ：５０１ｃＮ／ｄｔｅｘ
【００３６】
［実施例３］
参考例１で得た繊維に対して、無機微粒子として実施例１と同じ平均粒径２．８μｍのタルクを用いて３．０質量％とした水溶液を作成し、実施例１と同じ方法でタルクを付着させた。タルク付着量は１．７質量％であった。さらに実施例１と同じ条件で熱処理を行なったところ、糸の解舒性には問題なく、線径変動は±７．９％であった。得られた熱処理糸は、以下の性能を有していた。
引張強度（ＤＴ） ：１７．０ｃＮ／ｄｔｅｘ
引張伸度（ＤＥ） ：３．０％
弾性率 （ＹＭ） ：４９８ｃＮ／ｄｔｅｘ
【００３７】
［実施例４］
参考例１で得た繊維に対して、無機微粒子として平均粒径１．０μｍのタルク（日本タルク製「ＳＧ２０００」）を用いて、濃度０．３質量％とした水溶液を作成し、実施例１と同じ方法でタルクを付着させた。タルク付着量は０．５質量％であった。さらに実施例１と同じ条件で熱処理を行なったところ、糸の解舒性には問題なく、線径変動は±６．８％であった。得られた熱処理糸は、以下の性能を有していた。
引張強度（ＤＴ） ：１７．６ｃＮ／ｄｔｅｘ
引張伸度（ＤＥ） ：３．２％
弾性率 （ＹＭ） ：５２３ｃＮ／ｄｔｅｘ
【００３８】
［実施例５］
参考例２で得た繊維に対して、無機微粒子として実施例１と同じ平均粒径２．８μｍのタルクを０．３質量％とした水溶液を作成し、実施例１と同じ方法でタルクを付着させた。タルク付着量は０．４質量％であった。さらに実施例１と同じ条件で熱処理を行なったところ、糸の解舒性には問題なく、線径変動は±７．３％であった。得られた熱処理糸は、以下の性能を有していた。
引張強度（ＤＴ） ：１５．５ｃＮ／ｄｔｅｘ
引張伸度（ＤＥ） ：３．１％
弾性率 （ＹＭ） ：４５１ｃＮ／ｄｔｅｘ
【００３９】
［比較例１］
参考例１で得た繊維を、そのまま熱処理ボビンに巻き返し、実施例１と同じ条件で熱処理を行なったところ、繊維間に膠着が起こり、解舒性は悪かった。
【００４０】
［比較例２］
参考例１で得た繊維に対して、実施例１と同じ方法で水を付着させ、実施例１と同じ条件で熱処理を行なったところ、繊維間に膠着が起こり、解舒性は悪かった。
【００４１】
［比較例３］
参考例２で得た繊維に対して、実施例１と同じ方法で水を付着させ、実施例１と同じ条件で熱処理を行なったところ繊維間に膠着が起こり、解舒性は悪かった。
【００４２】
［比較例４］
参考例１で得た繊維に対して、無機微粒子として実施例１と同じ平均粒径２．８μｍのタルクを濃度０．０１質量％とした水溶液を作成し、実施例１と同じ方法でタルクを付着させたがタルク付着量はかなり微量で０．０１質量％よりも少なく、測定不可能だった。さらに実施例１と同じ条件で熱処理を行なったところ繊維間に膠着が起こり、解舒性が悪かった
【００４３】
［比較例５］
参考例１で得た繊維に対して、無機微粒子として実施例１と同じ平均粒径２．８μｍのタルクを濃度を６．０質量％とした水溶液を作成し、実施例１と同じ方法でタルクを付着させた。タルク付着量は２．９質量％であった。さらに実施例１と同じ条件で熱処理を行なったところ解舒性は良好だったが、熱処理後の巻き返しを行なったところ、ガイドにタルクがたまり、タルクの固まりが目視で認識できる大きさとなって、糸表面に付着していた。
【００４４】
［比較例６］
参考例１で得た繊維に対して、カリミョウバン〔和光純薬工業（株）製〕の濃度を３．０質量％とした水溶液を作成し、実施例１と同じ方法でカリミョウバンを付着させ、さらに実施例１と同じ条件で熱処理を行なったところ、膠着が起こり、解舒性は悪かった。また、わずかに着色が見られた。
【００４５】
［比較例７］
参考例１で得た繊維に対して、有機性微粉末シリカ（信越シリコン製「Ｐｏｌｏｎ−ＭＦ２８」）の濃度を３．０質量％とした水溶液を作成し、実施例１と同じ方法で有機性微粉末シリカを付着させ、さらに実施例１と同じ条件で熱処理を行なったところ、膠着が起こり、解舒性は悪かった。また、激しい着色が見られた。
【００４６】
［比較例８］
参考例１で得た繊維に対して、シリコンレジン乳化剤（竹本油脂製「ＫＥ−８０４３」）の濃度を３．０質量％とした水溶液を作成し、実施例１と同じ方法でシリコンレジン乳化剤を付着させ、さらに実施例１と同じ条件で熱処理を行なったところ、膠着が起こり、解舒性は悪かった。
【００４７】
［比較例９］
参考例１で得た繊維に対して、実施例１と同じ方法で硫酸ナトリウム〔和光純薬工業（株）製〕の濃度を２．０質量％とした水溶液を作成し、実施例１と同じ方法で硫酸ナトリウムを付着させ、さらに実施例１と同じ条件で熱処理を行なったところ、膠着が起こり、解舒性が悪かった。また、強度が１１．７ｃＮ／ｄｔｅｘと低かった。
【００４８】
【表１】
2008255535.tif 000005
【産業上の利用可能性】
【００４９】
本発明の複合繊維は製織性が良好で高強力を有し、かつ耐久性、耐熱性、耐磨耗性に優れたものとなる。その利用分野はスクリーン紗、フィルター、プリント基板用基布、メッシュ状搬送ベルト、抄紙用ベルト、ドライヤーカンバスなどに活用される。
【図面の簡単な説明】
【００５０】
【図１】本発明の芯鞘型複合繊維を紡糸するために用いられるノズルの構造を示す模式図。
【図１】
2008255535.tif 000006